(57)【特許請求の範囲】
【請求項１】
食品の加熱処理の際の食品包装材として用いられるファイブラスケーシング用の紙素材であって、
パルプを主成分として形成され、
一方の面が艶面、他方の面が非艶面であり、
ブリストー法による接触時間２０秒間での上記艶面の吸水量が２０ｍｌ／ｍ２以上４０ｍｌ／ｍ２以下、上記非艶面の吸水量が１０ｍｌ／ｍ２以上３５ｍｌ／ｍ２以下であり、ブリストー法による接触時間２０秒間での艶面の吸水量が非艶面の吸水量よりも大きいことを特徴とするファイブラスケーシング用紙素材。
【請求項２】
食品の加熱処理の際の食品包装材として用いられるファイブラスケーシング用の紙素材であって、
パルプを主成分として形成され、
一方の面が艶面、他方の面が非艶面であり、
上記艶面の算術平均粗さＲａが０．１μｍ以上３μｍ以下であることを特徴とするファイブラスケーシング用紙素材。
【請求項３】
食品の加熱処理の際の食品包装材として用いられるファイブラスケーシング用の紙素材であって、
パルプを主成分として形成され、
一方の面が艶面、他方の面が非艶面であり、
上記非艶面の算術平均粗さＲａが３μｍ以上１０μｍ以下であることを特徴とするファイブラスケーシング用紙素材。
【請求項４】
食品の加熱処理の際の食品包装材として用いられるファイブラスケーシング用の紙素材であって、
パルプを主成分として形成され、
一方の面が艶面、他方の面が非艶面であり、
上記艶面の繊維配向角の絶対値が０°以上３°以下、上記非艶面の繊維配向角の絶対値が０．５°以上４°以下であり、上記艶面の繊維配向角の絶対値が上記非艶面の繊維配向角の絶対値よりも小さいことを特徴とするファイブラスケーシング用紙素材。
【請求項５】
請求項１から請求項４のいずれか１項に記載のファイブラスケーシング用の紙素材の製造方法であって、
パルプスラリーを脱水する工程と、
上記パルプスラリーを脱水して得られるパルプの一方の面側をヤンキードライヤーによって乾燥する工程と
を備え、
上記ヤンキードライヤーとの接触面が艶面として形成され、上記ヤンキードライヤーとの非接触面が非艶面として形成されるファイブラスケーシング用紙素材の製造方法。
【請求項６】
食品の加熱処理の際の食品包装材として用いられるファイブラスケーシングであって、
最内層として配置され、紙素材から形成される紙層と、この紙層の外面に積層される合成樹脂層とを備え、
上記紙素材が、請求項１から請求項４のいずれか１項に記載のファイブラスケーシング用紙素材であり、
上記紙素材の内面が艶面であり、外面が非艶面であることを特徴とするファイブラスケーシング。
【請求項７】
上記合成樹脂層が、酸素バリア性を有する酸素バリア性樹脂層、及び水蒸気バリア性を有する水蒸気バリア性樹脂層を含む請求項６に記載のファイブラスケーシング。
【請求項８】
上記酸素バリア性樹脂層を形成する樹脂がナイロンであり、上記水蒸気バリア性樹脂層を形成する樹脂がポリエチレンである請求項７に記載のファイブラスケーシング。
【請求項９】
上記紙層が、上記紙素材に含浸している食品改質剤を含み、
上記食品改質剤が、色素、香料又はこれらの組み合わせを含む請求項６、請求項７又は請求項８に記載のファイブラスケーシング。
【請求項１０】
請求項６に記載のファイブラスケーシングの製造方法であって、
上記合成樹脂層の最内層が水蒸気バリア性を有する水蒸気バリア性樹脂層であり、
上記水蒸気バリア性樹脂層を形成する樹脂の押出ラミネートにより、上記紙層外面へ上記合成樹脂層を積層する工程
を備えることを特徴とするファイブラスケーシングの製造方法。
【発明の詳細な説明】
【技術分野】
【０００１】
本発明は、ファイブラスケーシング用紙素材、その製造方法、及びファイブラスケーシングに関する。
【背景技術】
【０００２】
従来、ハム、ソーセージ等の畜肉加工品を包装するためのファイブラスケーシングが知られている。このようなファイブラスケーシングとしては、パルプを主成分とする内層と、この内層の外面側に積層される外層とを備えるものが公知である。このような内層及び外層を有するファイブラスケーシングは、くん液、調味料、色素、保存剤等の食品改質剤を内層に含有させ、加熱調理時等にこれらの成分を内容物に転写することができる。
【０００３】
かかる内層及び外層を有するファイブラスケーシングとしては、例えば紙（内層）及びヒートシール可能な不織布（外層）を積層してなる包装材が発案されている（特開平６−３１２４９４号公報参照）。この包装材は、紙と不織布とを積層させた上、両者の界面にビスコース液を染みこませることで両者を貼り合わせて形成される。このような包装材は、ビスコース液によって紙と不織布とを貼り合わせることができると共に、このビスコース液によって紙がコーティングされることで紙と内容物との剥離性が向上されている。
【０００４】
しかしながら、このような従来のファイブラスケーシングは、上述のようにビスコース液を用いているため、コストが嵩み、また製造工程も複雑になる。
【０００５】
この点、コストを抑え、製造工程を簡素化するためにビスコース液を用いないことも考えられる。しかしながら、従来のファイブラスケーシングにあっては、上記紙として、ビニロンを添加したレーヨン紙や化繊混抄紙が使用されている。それゆえ、これらの紙にビスコースコーティングがなされない場合、上記レーヨン紙については加熱時にビニロンが溶出して内容物に付着するおそれがある。また、上記化繊混抄紙についてはバインダー繊維が加熱時に溶出して内容物に付着するおそれがある。さらに、内層に紙を用いた場合、食品改質剤の食品への転写にムラが生じやすい、内層（紙層）と外層（合成樹脂層）との接着性が低く、使用時に層間で剥離が生じうるという不都合もある。
【先行技術文献】
【特許文献】
【０００６】
【特許文献１】特開平６−３１２４９４号公報
【発明の概要】
【発明が解決しようとする課題】
【０００７】
本発明は、このような不都合に鑑みてなされたものであり、本発明の目的は、食品に対する良好な剥離性、食品改質剤の均一転写性、及び紙層と合成樹脂層との間の高い接着性を有するファイブラスケーシングを提供することにある。また、本発明の別の目的は、このようなファイブラスケーシングを形成することができるファイブラスケーシング用紙素材及びその製造方法を提供することにある。
【課題を解決するための手段】
【０００８】
上記課題を解決するためになされた本発明に係るファイブラスケーシング用紙素材は、食品の加熱処理の際の食品包装材として用いられるファイブラスケーシング用の紙素材であって、パルプを主成分として形成され、一方の面が艶面、他方の面が非艶面であることを特徴とする。
【０００９】
当該ファイブラスケーシング用紙素材は、パルプを主成分とすると共に、一方の面が艶面とされるので、内容物（食品）に対するパルプの付着が抑制され、内容物との剥離性が向上される。さらに、当該ファイブラスケーシング用紙素材は、他方の面が非艶面とされるので、他方の面をシュリンクフィルム（合成樹脂層）等に積層する場合の接着性が向上される。
【００１０】
ブリストー法による接触時間２０秒間での上記艶面の吸水量が２０ｍｌ／ｍ２以上４０ｍｌ／ｍ２以下、上記非艶面の吸水量が１０ｍｌ／ｍ２以上３５ｍｌ／ｍ２以下であり、ブリストー法による接触時間２０秒間での艶面の吸水量が非艶面の吸水量よりも大きいとよい。これにより、食品改質剤等を十分に含浸させ、この食品改質剤等を好適に転写することができると共に、内容物との剥離性がさらに向上される。
【００１１】
上記艶面の算術平均粗さＲａが０．５μｍ以上３μｍ以下、上記非艶面の算術平均粗さＲａが３μｍ以上６μｍ以下であるとよい。これにより、艶面における内容物に対する剥離性及び非艶面におけるシュリンクフィルム等に対する接着性が好適に高められる。
【００１２】
上記艶面の繊維配向角の絶対値が０°以上３°以下、上記非艶面の繊維配向角の絶対値が０．５°以上４°以下であり、上記艶面の繊維配向角の絶対値が上記非艶面の繊維配向角の絶対値よりも小さいとよい。これにより、艶面における繊維の配向が緻密かつ均一化され、食品改質剤等の浸透を均一化し転写ムラをさらに抑制することができると共に、内容物との剥離性をさらに高めることができる。また、非艶面におけるアンカー効果によってシュリンクフィルム等に対する積層性を好適に高めることができる。
【００１３】
また、上記課題を解決するためになされた本発明に係るファイブラスケーシング用紙素材の製造方法は、食品の加熱処理の際の食品包装材として用いられるファイブラスケーシング用の紙素材の製造方法であって、パルプスラリーを脱水する工程と、上記パルプスラリーを脱水して得られるパルプの一方の面側をヤンキードライヤーによって乾燥する工程とを備え、上記ヤンキードライヤーとの接触面が艶面として形成され、上記ヤンキードライヤーとの非接触面が非艶面として形成される。
【００１４】
当該ファイブラスケーシング用紙素材の製造方法は、上記構成を有する当該ファイブラスケーシング用紙素材を好適に製造することができる。
【００１５】
また、上記課題を解決するためになされた本発明に係るファイブラスケーシングは、食品の加熱処理の際の食品包装材として用いられるファイブラスケーシングであって、最内層として配置され、紙素材から形成される紙層と、この紙層の外面に積層される合成樹脂層とを備え、上記紙素材が、当該ファイブラスケーシング用紙素材であり、上記紙素材の内面が艶面であり、外面が非艶面であることを特徴とする。
【００１６】
当該ファイブラスケーシングにおいては、包装される食品に接する紙層は当該ファイブラスケーシング用紙素材で形成されている。また、この紙素材（紙層）の内面が艶面である。このため、食品（内容物）に対するパルプの付着が抑制され、食品との剥離性が向上される。また、食品と接する面が艶面であるため、食品改質剤をムラなく、均一的に食品に転写することができる。一方、合成樹脂層と接する紙層を形成する紙素材の外面が非艶面であるため、アンカー効果により紙層と合成樹脂層との接着性が高い。
【００１７】
上記合成樹脂層が、酸素バリア性を有する酸素バリア性樹脂層、及び水蒸気バリア性を有する水蒸気バリア性樹脂層を含むことが好ましい。このように、合成樹脂層が酸素バリア性樹脂層及び水蒸気バリア性樹脂層を含むことにより、食品の加熱調理や、この際の食品への食品改質剤の転写を効果的に行うことができる。上記酸素バリア性樹脂層を形成する樹脂としてはナイロンが好ましい。上記水蒸気バリア性樹脂層を形成する樹脂としてはポリエチレンが好ましい。
【００１８】
上記合成樹脂層の最内層が上記水蒸気バリア性樹脂層であるとよい。この場合、上記合成樹脂層の上記紙層外面への積層が、上記合成樹脂層の最内層としての水蒸気バリア性樹脂層を形成するポリエチレンの押出ラミネートにより行われていることが好ましい。このように、熱可塑性樹脂であるポリエチレンを用いた押出ラミネートにより紙層に合成樹脂層を積層することで、ポリエチレンの一部が紙層を形成する紙素材へ効率的に含浸し、接着性をより高めることなどができる。
【００１９】
上記紙層が、上記紙素材に含浸している食品改質剤を含み、上記食品改質剤が、色素、香料又はこれらの組み合わせを含むことが好ましい。このような食品改質剤を紙素材に含浸させておくことで、加熱処理の際の食品への色や風味の付与を行うことができる。
【００２０】
なお、「ファイブラスケーシング」とは、畜肉加工品等の食品を包装した状態で燻煙処理等の加熱処理が行われることで、この紙素材に含浸されるくん液、調味料、色素、保存剤等の食品改質剤を食品に転写可能なケーシングを意味する。主成分とは、各成分の中で最も多い成分をいう。「艶面」とは、光沢を有し、かつ算術平均粗さＲａが３μｍ以下である面をいう。「非艶面」とは、光沢性を有さず、かつ算術平均粗さＲａが３μｍ以上である面をいう。「算術平均粗さＲａ」とは、ＪＩＳ−Ｂ−０６０１（２００１）に準拠して、カットオフλｃ２．５ｍｍ、評価長さ１２．５ｍｍで測定した値を意味する。「繊維配向角」とは、平均的な繊維の並び方向を意味し、抄紙機の走行方向を０°として計算した値を意味する。「酸素バリア性を有する」とは、２０℃、９０％ＲＨにおける酸素透過度が１００ｃｃ／ｍ２・２４ｈｒ・ａｔｍ以下であることをいう。「水蒸気バリア性を有する」とは、４０℃、９０％ＲＨにおける水蒸気透過度が５０ｇ／ｍ２・２４ｈｒ以下であることをいう。
【発明の効果】
【００２１】
以上説明したように、本発明のファイブラスケーシングは、食品に対する良好な剥離性、食品改質剤の均一転写性、及び紙層と合成樹脂層との間の高い接着性を有する。また、本発明のファイブラスケーシング用紙素材は、このようなファイブラスケーシングを形成することができる。
【図面の簡単な説明】
【００２２】
【図１】本発明の一実施形態に係るファイブラスケーシングの断面図である。
【発明を実施するための形態】
【００２３】
以下に、適宜図面を参照にしつつ、本発明のファイブラスケーシング用紙素材、その製造方法及びファイブラスケーシングの実施の形態を詳説する。
【００２４】
＜ファイブラスケーシング用紙素材＞
当該ファイブラスケーシング用紙素材（以下、「紙素材」ともいう。）は、食品の加熱処理の際の食品包装材として用いられるファイブラスケーシング用の紙素材であって、パルプ（好ましくは、天然パルプ）を主成分として形成され、一方の面が艶面、他方の面が非艶面であることを特徴とする。本発明の一実施の形態としてのファイブラスケーシング用紙素材が備わるファイブラスケーシングを図１に示す。図１のファイブラスケーシング１は、最内層として配置される紙層２と、この紙層２の外面に積層される合成樹脂層３とを備える。ファイブラスケーシング１は、食品の加熱処理の際に、この食品の包装材として用いられる。紙層２が当該紙素材から形成されている。
【００２５】
紙素材中のパルプ（好ましくは、天然パルプ）の含有量としては、通常５０質量％以上であり、９０質量％以上が好ましく、９５質量％以上であることがさらに好ましい。また、この紙素材（紙層２）の内面２ａが艶面であり、外面２ｂが非艶面である。
【００２６】
紙素材は、通常、天然パルプを含むパルプスラリーを抄紙して得られる。
【００２７】
上記天然パルプとしては、特に限定されず、例えば古紙パルプ、化学パルプ、機械パルプや、サイザル麻、マニラ麻、サトウキビ、コットン、シルク、竹、ケナフから得られるパルプ等が挙げられる。なかでも上記天然パルプとしては、針葉樹晒クラフトパルプ（ＮＢＫＰ）が好ましい。当該ファイブラスケーシング用紙素材は、上記天然パルプとして針葉樹晒クラフトパルプ（ＮＢＫＰ）を用いることによって、強度が高められると共に、繊維径が大きく、長繊維のため、紙素材の空隙が大きくなり、食品改質剤等を十分に含浸させることができる。
【００２８】
また、上記天然パルプとしては、針葉樹晒クラフトパルプ（ＮＢＫＰ）と、針葉樹晒クラフトパルプ（ＮＢＫＰ）をマーセル化処理したマーセル化パルプとを併用することも好ましい。上記マーセル化パルプを針葉樹晒クラフトパルプ（ＮＢＫＰ）と併用することによって、紙素材の低密度化を促進することができ、食品改質剤等をさらに好適に含浸させることができる。また、上記針葉樹晒クラフトパルプ（ＮＢＫＰ）と上記マーセル化パルプとの質量基準の含有比の下限としては、４：１が好ましく、１４：３がより好ましい。一方、上記針葉樹晒クラフトパルプ（ＮＢＫＰ）と上記マーセル化パルプとの質量基準の含有比の上限としては、９：１が好ましく、１８：３がより好ましい。上記針葉樹晒クラフトパルプ（ＮＢＫＰ）と上記マーセル化パルプとの質量基準の含有比が上記範囲内であることによって、強度を高めつつ、食品改質剤等の吸液性、保液性及び離液性を好適に向上させることができる。
【００２９】
上記紙素材を形成する全繊維成分に対する上記天然パルプの含有量の下限としては、例えば５０質量％であり、７０質量％が好ましく、９０質量％がより好ましく、９５質量％がさらに好ましく、９７質量％がさらに好ましく、１００質量％が特に好ましい。上記紙素材は、全繊維成分に対する天然パルプ成分の含有量が上記範囲であることによって、食品改質剤等の転写ムラを抑制することができる。
【００３０】
上記天然パルプのフリーネスの下限としては、３５０ｍｌが好ましく、４００ｍｌがより好ましく、４３０ｍｌがさらに好ましい。一方、上記天然パルプのフリーネスの上限としては、５５０ｍｌが好ましく、５００ｍｌがより好ましく、４６０ｍｌがさらに好ましい。上記天然パルプのフリーネスが上記下限未満の場合、密度が高くなり過ぎて吸液性、離液性等が低下するおそれがある。逆に、上記天然パルプのフリーネスが上記上限を超える場合、透気度が低下して保温性及び断熱性が低下するおそれがある。なお、「フリーネス」とは、ＪＩＳ−Ｐ−８１２１（２０１２）に準拠した値である。
【００３１】
紙素材を構成する繊維成分中の天然パルプ以外の繊維成分としては、レーヨン繊維、ポリオレフィン繊維、ポリエステル繊維、その他の合成樹脂繊維等を挙げることができる。これらは、一種又は二種以上を混合して用いることができる。
【００３２】
上記紙素材は、添加剤として、紙力増強剤が含有されるのが好ましい。上記紙力増強剤としては、湿潤紙力増強剤及び乾燥紙力増強剤が挙げられる。
【００３３】
上記湿潤紙力増強剤としては、例えばポリアミド・エピクロルヒドリン樹脂、尿素樹脂、酸コロイド・メラミン樹脂、熱架橋性付与ＰＡＭ等が挙げられる。全パルプ成分又は全繊維成分１００質量部に対する上記湿潤紙力増強剤の含有量（固形分換算）の下限としては、０．５質量部が好ましく、１．５質量部がより好ましく、２質量部がさらに好ましい。一方、全パルプ成分又は全繊維成分１００質量部に対する上記湿潤紙力増強剤の含有量（固形分換算）の上限としては、６質量部が好ましく、５．５質量部がより好ましく、５質量部がさらに好ましい。上記湿潤紙力剤の含有量が上記下限未満の場合、内容物との剥離性が十分に向上されないおそれがある。逆に、上記湿潤紙力剤の含有量が上記上限を超える場合、吸液性が低下するおそれがある。
【００３４】
上記乾燥紙力増強剤としては、例えばカチオン澱粉、両性澱粉、ポリアクリルアミド（ＰＡＭ）、カルボキシメチルセルロース（ＣＭＣ）等が挙げられる。全パルプ成分又は全繊維成分１００質量部に対する上記乾燥紙力増強剤の含有量（固形分換算）の下限としては、０．２質量部が好ましく、０．５質量部がより好ましく、１質量部がさらに好ましい。一方、全パルプ成分又は全繊維成分１００質量部に対する上記乾燥紙力増強剤の含有量（固形分換算）の上限としては、５．５質量部が好ましく、５質量部がより好ましく、４．５質量部がさらに好ましい。上記乾燥紙力増強剤の含有量が上記下限未満の場合、内容物（食品）との剥離性が十分に向上されないおそれがある。逆に、上記乾燥紙力増強剤の含有量が上記上限を超える場合、吸液性が低下するおそれがある。
【００３５】
また、上記紙素材は、添加剤として、サイズ剤が含有されているのが好ましい。上記紙素材は、サイズ剤が含有されることで、保温性、断熱性等を向上することができる。上記サイズ剤としては、例えばロジン系サイズ剤、アルキルケテンダイマー（ＡＫＤ）、アルケニル無水コハク酸（ＡＳＡ）、各種エマルジョンサイズ剤、澱粉等が挙げられる。これらの中でも、耐水性の付与効果が大きく、上記紙素材の一方の面を艶面に形成する場合の艶面の平滑性を向上することができるロジン系サイズ剤が好ましい。
【００３６】
上記ロジン系サイズ剤としては、例えば変性ロジン、強化ロジン、鹸化型ロジン、乳化型ロジン等が挙げられる。これらの中でも、十分なサイズ効果を有し、パルプスラリーへの希釈性が良好な鹸化型ロジンがより好ましい。
【００３７】
全パルプ成分又は全繊維成分１００質量部に対する上記サイズ剤の含有量（固形分換算）の下限としては、１質量部が好ましく、１．５質量部がより好ましく、１．７質量部がさらに好ましい。一方、全パルプ成分又は全繊維成分１００質量部に対する上記サイズ剤の含有量（固形分換算）の上限としては、３質量部が好ましく、２．５質量部がより好ましく、２．３質量部がさらに好ましい。上記サイズ剤の含有量が上記下限未満の場合、保温性、断熱性が十分に向上されないおそれがある。逆に、上記サイズ剤の含有量が上記上限を超える場合、紙素材の表面性が低下して操業性が低下するおそれがある。
【００３８】
上記紙素材は、本発明の目的を損なわない範囲で他の添加剤を含有してもよい。このような他の添加剤としては、例えば上記以外の紙力剤；タルク、炭酸カルシウム、カオリン、二酸化チタン、水和ケイ素、水和ケイ酸（ホワイトカーボン）、尿素−ホルマリンポリマー微粒子、再生粒子、シリカ複合再生粒子等の填料；硫酸バンド、ポリエチレンイミン等の凝結剤；ポリアクリルアミドやその共重合体等の凝集剤；電荷調整剤；消泡剤；分散剤等が挙げられる。
【００３９】
上記紙素材は、一方の面が艶面とされ、かつ他方の面が非艶面とされた片艶紙として形成される。
【００４０】
ブリストー法による接触時間２０秒間での上記艶面の吸水量の下限としては、２０ｍｌ／ｍ２が好ましく、２２ｍｌ／ｍ２がより好ましく、２５ｍｌ／ｍ２がさらに好ましい。一方、ブリストー法による接触時間２０秒間での上記艶面の吸水量の上限としては、４０ｍｌ／ｍ２が好ましく、３８ｍｌ／ｍ２がより好ましく、３５ｍｌ／ｍ２がさらに好ましい。また、ブリストー法による接触時間２０秒間での上記非艶面の吸水量の下限としては、１０ｍｌ／ｍ２が好ましく、１２ｍｌ／ｍ２がより好ましく、１５ｍｌ／ｍ２がさらに好ましい。一方、ブリストー法による接触時間２０秒間での上記非艶面の吸水量の上限としては、３５ｍｌ／ｍ２が好ましく、３３ｍｌ／ｍ２がより好ましく、３０ｍｌ／ｍ２がさらに好ましい。さらに、ブリストー法による接触時間２０秒間での艶面の吸水量が非艶面の吸水量よりも大きいことが好ましい。上記紙素材は、ブリストー法による接触時間２０秒間での上記艶面及び非艶面の吸水量が上記範囲であることによって、食品改質剤等を十分に含浸させ、この食品改質剤等を好適に転写することができると共に、食品との剥離性がさらに向上される。
【００４１】
内面２ａである艶面の算術平均粗さＲａの下限としては、０．１μｍが好ましく、０．２μｍがより好ましく、０．５μｍがさらに好ましくい。さらにこの艶面の算術平均粗さＲａの下限は、１μｍが好ましく、１．５μｍがさらに好ましい。一方、内面２ａである艶面の算術平均粗さＲａの上限としては、３μｍであり、２．５μｍが好ましく、２μｍがより好ましく、１μｍがさらに好ましい。内面２ａである艶面の算術平均粗さＲａを上記範囲とすることにより、食品に対する剥離性及び食品改質剤の均一転写性を高めることができる。内面２ａの算術平均粗さＲａが上記上限を超える場合、食品に対してパルプ繊維が付着しやすくなり、剥離性が低下する。また、食品に対する食品改質剤の転写にムラが生じやすくなる。内面２ａの算術平均粗さＲａが上記下限未満の場合は、含浸させた食品改質剤等の放出性が低下する傾向にある。
【００４２】
外面２ｂである非艶面の算術平均粗さＲａの下限としては、３μｍであり、３．５μｍが好ましく、４μｍがより好ましい。一方、外面２ｂである非艶面の算術平均粗さＲａの上限としては、１０μｍが好ましく、８μｍがより好ましく、６．５μｍがさらに好ましく、６μｍがさらに好ましく、５．５μｍがさらに好ましく、５μｍが特に好ましい。外面２ｂである非艶面の算術平均粗さＲａを上記範囲とすることで、合成樹脂層３との接着性を良好なものとすることができる。外面２ｂの算術平均粗さＲａが上記下限未満の場合は、合成樹脂層３を形成する合成樹脂が含浸し難く、十分なアンカー効果を発揮できない結果、接着性が低下する傾向にある。逆に、外面２ｂの算術平均粗さＲａが上記上限を超える場合は、合成樹脂層３側にまで食品改質剤が深く含浸し、食品改質剤の放出性が低下する傾向にある。
【００４３】
上記艶面の繊維配向角の絶対値の下限としては０°が好ましい。一方、上記艶面の繊維配向角の絶対値の上限としては、３°が好ましく、２．５°がより好ましく、２°がさらに好ましい。また、上記非艶面の繊維配向角の絶対値の下限としては、０．５°が好ましく、１°がより好ましく、１．５°がさらに好ましい。一方、上記非艶面の繊維配向角の絶対値の上限としては、４°が好ましい。さらに、上記艶面の繊維配向角の絶対値が上記非艶面の繊維配向角の絶対値よりも小さいことが好ましい。上記紙素材は、上記艶面（内面２ａ）の繊維配向角及び上記非艶面（外面２ｂ）の繊維配向角が上記範囲であることによって、上記艶面における繊維の配向が緻密かつ均一化され、食品に対する剥離性が高まると共に、上記非艶面における合成樹脂層３との密着性を高めることができる。
【００４４】
また、上記紙素材は、ビスコースを含まないのが好ましい。上記紙素材は、上述のように全パルプ成分に対する天然パルプの含有量が上記範囲とされるので、ビスコースを含まない場合であっても内容物に対するパルプの付着が抑制され、内容物との剥離性が向上される。さらに、上記紙素材は、ビスコースを含まないことによってコストを削減することができると共に、製造工程の容易化を促進することができる。
【００４５】
上記紙素材の坪量の下限としては、１４ｇ／ｍ２が好ましく、１５ｇ／ｍ２がより好ましく、１６ｇ／ｍ２がさらに好ましい。一方、上記紙素材の坪量の上限としては、３０ｇ／ｍ２が好ましく、２８ｇ／ｍ２がより好ましく、２５ｇ／ｍ２がさらに好ましい。上記坪量が上記下限未満の場合、上記紙素材の強度が低下して破れやすくなるおそれがある。逆に、上記坪量が上記上限を超える場合、上記紙素材の剛度が高くなるため、内容物の形状に沿って変形しにくくなるおそれがある。なお、「坪量」とは、ＪＩＳ−Ｐ−８１２４（２０１１）に準拠した値である。
【００４６】
上記紙素材の密度の下限としては、０．２５ｇ／ｃｍ３が好ましく、０．３ｇ／ｃｍ３がより好ましい。一方、上記紙素材の密度の上限としては、０．６ｇ／ｃｍ３が好ましく、０．５５ｇ／ｃｍ３がより好ましい。上記密度が上記下限未満の場合、上記紙素材の強度が低下して破れやすくなると共に、保温性及び断熱性が低下するおそれがある。逆に、上記密度が上記上限を超える場合、上記紙素材の剛度が高くなるため、内容物の形状に沿って変形しにくくなるおそれがある。なお、「密度」とは、ＪＩＳ−Ｐ−８１１８（２０１２）に準拠した値である。
【００４７】
上記紙素材の縦方向の湿潤引張強度の下限としては、０．２０ｋＮ／ｍが好ましく、０．２５ｋＮ／ｍがより好ましく、０．３０ｋＮ／ｍがさらに好ましい。上記縦方向の湿潤引張強度が上記下限未満の場合、内容物との剥離性が十分に向上されないおそれがある。
【００４８】
上記紙素材の紙厚の下限としては、３０μｍが好ましく、３５μｍがより好ましく、３８μｍがさらに好ましい。一方、上記紙素材の紙厚の上限としては、７５μｍが好ましく、７０μｍがより好ましく、６８μｍがさらに好ましい。上記紙厚が上記下限未満の場合、吸液性及び保液性が低下するおそれがある。逆に、上記紙厚が上記上限を超える場合、離液性が低下するおそれがある。
【００４９】
＜ファイブラスケーシング用紙素材の製造方法＞
上記紙素材の製造方法は、パルプスラリーを脱水（抄紙）する工程と、上記パルプスラリーを脱水して得られるパルプ（抄紙したパルプ）の一方の面側をヤンキードライヤーによって乾燥する工程とを備える。上記紙素材の製造方法によって得られる紙素材は、上記ヤンキードライヤーとの接触面が艶面として形成され、上記ヤンキードライヤーとの非接触面が非艶面として形成される。上記製造方法によれば、上記紙素材を好適に製造することができる。
【００５０】
詳細には、上記紙素材の製造方法としては、パルプスラリーに、必要に応じて各種添加剤を添加したスラリーを、ワイヤーパート、プレスパート、ヤンキードライヤー、カレンダーパート等を備えた通常の抄紙機で抄紙する方法が挙げられる。また、上記抄紙機としては、例えば長網式抄紙機、オントップ式抄紙機、ツインワイヤー式抄紙機、円網式抄紙機、短網式抄紙機等の通常の湿式抄紙機を使用することができる。なかでも、繊維配向角の調整が容易で縦方向の紙力強度を高めることができる円網抄紙機が好ましい。
【００５１】
＜ファイブラスケーシング＞
図１のファイブラスケーシング１は、上述のように、紙層２と、この紙層２の外面に積層される合成樹脂層３とを備える。ファイブラスケーシング１は、食品の加熱処理の際に、この食品の包装材として用いられる。ファイブラスケーシング１においては、包装される食品に接する紙層２が当該紙素材で形成されている。また、この紙素材（紙層２）の内面２ａが艶面である。このため、食品（内容物）に対するパルプの付着が抑制され、食品との剥離性が向上される。また、食品と接する内面２ａが艶面であるため、食品改質剤をムラなく、均一的に食品に転写することができる。一方、合成樹脂層３と接する紙層２を形成する紙素材の外面２ｂが非艶面であるため、アンカー効果により紙層２と合成樹脂層３との接着性が高い。
【００５２】
紙層２は、上記紙素材に含浸している食品改質剤を含む。上記食品改質剤は、食品に色、香り、風味等を付与する。上記食品改質剤としては、色素、香料、保存剤、調味料等を挙げることができる。これらは、１種又は２種以上を混合して用いることができる。上記色素としては、カラメル、クチナシ等を挙げることができる。上記香料としては、くん液等を挙げることができる。
【００５３】
合成樹脂層３は、酸素バリア性樹脂層４、酸素バリア性樹脂層４の内面に積層される第１の水蒸気バリア性樹脂層５、及び酸素バリア性樹脂層４の外面に積層される第２の水蒸気バリア性樹脂層６を有する三層構造である。合成樹脂層３が、酸素バリア性樹脂層４を有することにより、食品の加熱調理や、この際の食品への食品改質剤の転写を効果的に行うことができる。また、合成樹脂層３が、第１の水蒸気バリア性樹脂層５及び第２の水蒸気バリア性樹脂層６を有することにより、食品の加熱調理や、この際の食品への食品改質剤の転写を効果的に行うことができる。また、これらの層を備えることで、食品の保存性等も高まる。
【００５４】
酸素バリア性樹脂層４を形成する樹脂としては、ポリエチレン、ポリプロピレン等のポリオレフィン、塩化ビニル樹脂、塩化ビニリデン樹脂、ポリスチレン、ポリエステル、ポリアミド、ナイロン（６−ナイロン、６，６−ナイロン等）などの熱可塑性樹脂を挙げることができる。これらの中でも良好な酸素バリア性を発揮すること、良好な熱収縮性等を発揮することができることなどの点からナイロンが好ましい。ナイロンの融点としては特に制限されないが、２１５℃以上２２５℃以下のものを好適に用いることができる。
【００５５】
酸素バリア性樹脂層４の２０℃、９０％ＲＨにおける酸素透過度の上限としては、１００ｃｃ／ｍ２・２４ｈｒ・ａｔｍが好ましく、５０ｃｃ／ｍ２・２４ｈｒ・ａｔｍがより好ましい。一方、この下限としては、限りなく０ｃｃ／ｍ２・２４ｈｒ・ａｔｍに近似した数値にするのが良く、例えば１．０ｃｃ／ｍ２・２４ｈｒ・ａｔｍとすることができる。酸素バリア性樹脂層４の酸素透過度が上記範囲内であることで、良好な食品保存性等を発揮することができる。
【００５６】
酸素バリア性樹脂層４は、通常、上記樹脂から形成されたフィルムを延伸してなる熱収縮性フィルム（シュリンクフィルム）が用いられる。この酸素バリア性樹脂層４（シュリンクフィルム）の熱収縮温度としては、特に限定されないが、例えば７０℃以上９０℃以下である。熱収縮温度が上記範囲であることで、加熱調理する際に良好な収縮を生じさせることができる。
【００５７】
酸素バリア性樹脂層４の平均厚さとしては特に限定されないが、例えば１５μｍ以上５０μｍ以下が好ましい。このような平均厚さとすることにより、酸素バリア性等と加工適性等との両立を図ることができる。
【００５８】
第１の水蒸気バリア性樹脂層５及び第２の水蒸気バリア性樹脂層６を形成する樹脂としては、例えばポリエチレン、ポリプロピレン等のポリオレフィン、ポリエステル等の熱可塑性樹脂を挙げることができる。これらの中でも、良好な水蒸気バリア性を発揮することができること、及び加工性などの点から、ポリオレフィンが好ましく、ポリエチレンがより好ましい。ポリエチレンとしては、高密度ポリエチレン（ＨＤＰＥ）、低密度ポリエチレン（ＬＤＰＥ）、直鎖状低密度ポリエチレン（ＬＬＤＰＥ）等を挙げることができる。ポリエチレンの融点としては特に制限されないが、１０５℃以上１１５℃以下のものを好適に用いることができる。第１の水蒸気バリア性樹脂層５を形成する樹脂と、第２の水蒸気バリア性樹脂層６を形成する樹脂とは、同一種であってもよいし、異なる種類であってもよい。
【００５９】
第１の水蒸気バリア性樹脂層５及び第２の水蒸気バリア性樹脂層６の平均厚さとしては、特に限定されないが、例えばそれぞれ１５μｍ以上５０μｍ以下が好ましい。このような平均厚さとすることにより、水蒸気バリア性等と加工適性等との両立を図ることができる。
【００６０】
第１の水蒸気バリア性樹脂層５及び第２の水蒸気バリア性樹脂層６の形成方法としては特に限定されない。例えば酸素バリア性樹脂層４への塗工により形成してもよいし、単層の水蒸気バリア性樹脂からなるフィルムとして、水蒸気バリア性樹脂層５、６を酸素バリア性樹脂層４に貼り合わせてもよい。また、後述するように、紙層２と接する第１の水蒸気バリア性樹脂層５は、押出ラミネートの際に形成されていてもよい。
【００６１】
合成樹脂層３の平均厚みとしては、特に限定されないが、例えば３０μｍ以上３００μｍ以下とすることができる。
【００６２】
当該ファイブラスケーシング１において、上記合成樹脂層３の最内層である第１の水蒸気バリア層５が、上記紙層２に外面側から含浸していてもよい。このような場合において、上記紙層２の平均厚みに対する上記第１の水蒸気バリア層５（合成樹脂層３の最内層）の含浸部分の平均厚みの下限としては、１０％が好ましく、２０％がより好ましく、４０％がさらに好ましい。一方、この上限としては、９０％が好ましく、８０％がより好ましく、６０％がさらに好ましい。また、この上限は、３０％であってもよく、１５％であってもよい。上記含浸部分の割合が上記下限未満の場合、紙層２及び合成樹脂層３の接着強度が十分に得られない場合がある。逆に、上記含浸部分の割合が上記上限を超える場合、食品改質剤等を紙層２に十分に含浸することができないおそれがある。
【００６３】
＜ファイブラスケーシングの製造方法＞
当該ファイブラスケーシング１の製造方法としては、特に限定されないが、ドライラミネートや押出ラミネート等のラミネート加工により効率的に製造することができる。ドライラミネートにより製造する場合、紙層２となる紙素材と、合成樹脂層３となる三層構造のフィルムとを重ね合わせてドライラミネートすることにより行うことができる。押出ラミネートにより製造する場合、紙層２となる紙素材と、酸素バリア性樹脂層４及び外側の第２の水蒸気バリア性樹脂層６なる２層構造のフィルムとを用意し、溶融したポリエチレン等の熱可塑性樹脂（水蒸気バリア性樹脂）を用いた押出ラミネートにより、上記紙素材と上記フィルムとを積層させることができる。この場合、押出ラミネートに用いたポリエチレン等が合成樹脂層３の最内層となる第１の水蒸気バリア性樹脂層５となる。押出ラミネートにより製造することで、印刷適性、製袋適性等の加工適性に優れるファイブラスケーシングを得ることができる。また、押出ラミネートの場合、ドライラミネートと比べて、樹脂成分等の溶出が低減できる。
【００６４】
ラミネート加工の前に、紙素材における合成樹脂層を積層させる面に対してコロナ処理を行うことが好ましい。コロナ処理を行うことにより、表面の濡れ性が高まり、紙層２と合成樹脂層３との接着性を高めることができる。
【００６５】
ラミネート加工後、紙層２を形成する紙素材に食品改質剤を含浸させることにより、ファイブラスケーシング１を得ることができる。食品改質剤の含浸方法としては特に限定されず、塗布や浸漬等により行えばよい。
【００６６】
＜他の実施形態＞
本発明のファイブラスケーシング用紙素材、その製造方法及びファイブラスケーシングは、上記実施の形態に限定されるものではない。例えば、図１のファイブラスケーシングとは、紙素材（紙層）の表裏が逆、すなわち非艶面が内面になるように紙素材を積層したファイブラスケーシングであってもよい。この場合、内面が非艶面であり外面が艶面なので、食品改質剤の保液性や放出性を高めることができる。
【００６７】
また、ファイブラスケーシングにおける合成樹脂層は、図１の３層構造に限定されるものでは無い。合成樹脂層が酸素バリア性樹脂層又は水蒸気バリア性樹脂層からなる単層であってもよいし、２層又は４層以上の層構造であってもよい。また、合成樹脂層が、複数の酸素バリア性樹脂層又は水蒸気バリア性樹脂層を有する場合、各層の積層順は特に限定されない。但し、酸素バリア機能及び水蒸気バリア機能を共に良好に発揮させるためには、合計で３層以上の酸素バリア性樹脂層及び水蒸気バリア性樹脂層を交互に積層させることが好ましい。
【実施例】
【００６８】
以下、実施例によって本発明をさらに具体的に説明するが、本発明は以下の実施例に限定されるものではない。
【００６９】
なお、本実施例における各測定値は、以下の方法にて測定した値である。
【００７０】
＜坪量＞
坪量（ｇ／ｍ２）は、ＪＩＳ−Ｐ−８１２４（２０１１）「紙及び板紙−坪量の測定方法」に準拠して測定した。
【００７１】
＜紙厚＞
紙厚（μｍ）は、ＪＩＳ−Ｐ−８１１８（１９９８）「紙及び板紙−厚さ及び密度の試験方法」に準拠して測定した。
【００７２】
＜引張強度＞
引張強度（ｋＮ／ｍ）は、ＪＩＳ−Ｐ−８１１３（２００６）に準拠して測定した。
【００７３】
＜湿潤引張強度＞
湿潤引張強度（ｋＮ／ｍ）は、ＪＩＳ−Ｐ−８１３５（１９９８）に準拠して測定した。
【００７４】
＜繊維配向角＞
繊維配向角（°）は、株式会社東洋精機製作所製の光学式配向性試験機にて繊維配向角を測定し、得られた値の絶対値を繊維配向角とした。
【００７５】
＜算術平均粗さＲａ＞
算術平均粗さＲａ（μｍ）は、ＪＩＳ−Ｂ−０６０１（２００１）に準拠して、カットオフλｃ２．５ｍｍ、評価長さ１２．５ｍｍで測定した。
【００７６】
＜吸水量（ブリストー法）＞
吸水量（ｍｌ／ｍ２）は、ブリストー法に準拠し、５０．０ｍｍ／ｓの速度設定にて、接触時間２０秒間での値を測定した。
【００７７】
［実施例１］
針葉樹晒クラフトパルプ（ＮＢＫＰ）８５％及びマーセル化パルプ１５％のパルプに、湿潤紙力剤をパルプ（絶乾量）に対して固形分換算で３．０質量部を添加してパルプスラリーを調製した。
【００７８】
次いで、このパルプスラリーを、ヤンキードライヤーを備える円網抄紙機で抄紙した実施例１のファイブラスケーシング紙素材を得た。なお、ファイブラスケーシング用紙素材の坪量は１８．３ｇ／ｍ２、紙厚は４０μｍ、引張強度（縦）は２．１ｋＮ／ｍ、引張強度（横）は０．４０ｋＮ／ｍ、湿潤引張強度は０．５０ｋＮ／ｍ、繊維配向角（艶面）は１．５°、繊維配向角（非艶面）は３．８°、算術平均粗さＲａ（艶面）は１．８μｍ、算術平均粗さ（非艶面）は４．３μｍ、吸水量（艶面）は２５ｍｌ／ｍ２、吸水量（非艶面）は１５ｍｌ／ｍ２であった。
【００７９】
［実施例２〜１６及び比較例１、２］
パルプの種類、添加剤、坪量及び紙厚を表１の通りとし、実施例２〜１６及び比較例１、２のファイブラスケーシング用紙素材を得た。
【００８０】
【表１】
0005848476.tif 000002
【００８１】
実施例１〜１６のファイブラスケーシング用紙素材は、パルプを主成分として形成され、一方の面が艶面とされていることから合成繊維やバインダー繊維が内容物に付着するのが防止され、転写ムラが防止されている。比較例１、２のファイブラスケーシングはこれらの効果を得ることができない。
【００８２】
実施例１〜１６の中でも、特に実施例１〜１１のファイブラスケーシング用紙素材は、この艶面の吸水量が大きく食品改質剤を十分に含浸することができると共に、艶面の算術平均粗さＲａ及び繊維配向角の絶対値が一定以下とされ、艶面における繊維が緻密かつ均一に形成されているので、繊維取られを防止しつつ食品改質剤を略均等に含浸させ、かつこの食品改質剤を略均等に転写することができる効果を得ることができる。
【００８３】
これに対し、実施例１２、１４のファイブラスケーシング用紙素材は、艶面の緻密化が十分ではなく、繊維取られや転写ムラを的確には防止することができないおそれがあると考えられる。特に、比較例１のファイブラスケーシング用紙素材は、緻密化が不十分であり、繊維取られ等が生じやすい。
【００８４】
また、実施例１５のファイブラスケーシング用紙素材は、艶面の吸水量が十分ではないため、十分な転写量を確保できないおそれがあると考えられる。さらに、比較例２のファイブラスケーシングは、吸水量が特に低く、転写性が不十分となる。
【００８５】
さらに、実施例１３のファイブラスケーシング用紙素材は、艶面の吸水量より非艶面の吸水量の方が大きいため、食品改質剤の転写性にやや劣ると考えられる。実施例１６のファイブラスケーシング用紙素材は、一定以上の合成繊維を含んでおり、繊維が極細な合成繊維が内容物に付着するおそれがあり、剥離性にやや劣ると考えられる。
【００８６】
［実施例１７］
針葉樹晒クラフトパルプ（ＮＢＫＰ）８５％及びマーセル化パルプ１５％のパルプに、湿潤紙力剤をパルプ（絶乾量）に対して固形分換算で３質量部を添加してパルプスラリーを調製した。
【００８７】
次いで、このパルプスラリーを、ヤンキードライヤーを備える円網抄紙機で抄紙し、実施例１７のファイブラスケーシング用紙素材を得た。なお、ファイブラスケーシング用紙素材の坪量は１８．３ｇ／ｍ２、紙厚は４０μｍ、算術平均粗さＲａ（艶面）は１．８μｍ、算術平均粗さ（非艶面）は４．３μｍであった。
【００８８】
［実施例１８〜２２、比較例３、４］
抄紙及び乾燥条件を調整したこと以外は実施例１と同様の条件にて、表２に記載の紙厚及び表面粗さを有する実施例１８〜２２の紙素材を得た。また、両面を艶面とした比較例３及び両面を非艶面とした比較例４の各紙素材を得た。
【００８９】
各紙素材の非艶面（比較例３、４は一方の面）をコロナ処理し、この被処理面側に第１の水蒸気バリア性樹脂層としてのポリエチレン層（１５μｍ）、酸素バリア性樹脂層としてのナイロン層（１５μｍ）及び第２の水蒸気バリア性樹脂層としてのポリエチレン層（２０μｍ）の３層構造の合成樹脂層を積層させた。この積層は、第１の水蒸気バリア性樹脂層となるポリエチレンの押出ラミネートにより行った。その後、紙素材（紙層）に食品改質剤としてのくん液（Ｋｅｒｒｙ社の「Ｓｕｐｅｒ  Ｓｍｏｋｅ３３０」）を含浸させてファイブラスケーシングとした。
【００９０】
得られた各ファイブラスケーシングに対して、以下の方法により、食品に対する剥離性、食品への均質な転写性、及び紙層と合成樹脂層との間の接着性を評価した。評価方法は以下の通りである。評価結果を表２に示す。
（１）剥離性
ファイブラスケーシング中で畜肉加工品を加熱調理し、その後、ファイブラスケーシングを剥離した。ファイブラスケーシングの紙層表面と、食品改質剤が転写された畜肉加工品表面を、拡大鏡を用いて目視にて観察し、以下の基準で毛羽立ち状態（剥離性）を評価した。
◎：紙層及び畜肉加工品表面に毛羽立ち無し
○：紙層及び畜肉加工品表面に若干毛羽立ちあり
×：紙層及び畜肉加工品表面に多数毛羽立ちあり
（２）均一転写性
ファイブラスケーシング中で畜肉加工品（食品）を８０℃水浴中で、１時間ボイリングして加熱調理し、その後、ファイブラスケーシングを剥離した。ファイブラスケーシングの紙層表面と、食品改質剤が転写された食品表面を、拡大鏡を用いて目視にて観察し、以下の基準で転写状態を評価した。
◎：紙層にくん液が残らず、食品表面に均一にくん液が転写されており、転写色が濃い。
○：紙層にくん液が若干残り、食品表面にほぼ均一にくん液が転写されているが、転写色が薄い。
×：紙層へのくん液残りが多く、食品表面にほとんどくん液が転写されていない。
（３）層間の接着性
ファイブラスケーシングの内面（紙層側の面）をＭＤＦ合板に市販の木工用ボンドで貼り付け２５ｍｍにカットし、室温（２０℃）で１日乾燥させた。その後、紙層と合成樹脂層との間を剥離した際の強度を、引張り試験機（（株）島津製作所の「ＡＧ−ＩＳ」）にて測定した。測定値に基づき、紙素材とラミネート部分（合成樹脂層）との接着強度を以下の基準で評価した。
◎：５００ｇｆ／２５ｍｍ以上
○：４５０ｇｆ／２５ｍｍ以上５００ｇｆ／２５ｍｍ未満
×：４５０ｇｆ／２５ｍｍ未満
【００９１】
【表２】
0005848476.tif 000003
【００９２】
表２に示されるように、実施例１７〜２２の各ファイブラスケーシングは、食品に対する剥離性に優れ（◎又は○）、食品改質剤の均一転写性に優れ（◎又は○）、層間の接着性にも優れていた（◎又は○）。
【００９３】
一方、両面が艶面である比較例３は、層間の接着性が低かった。これは、外面が艶面であることで、ラミネートの際に、合成樹脂が紙層へ含浸し難かったためであると推察される。食品と接する内面が非艶面である比較例４は、剥離性が悪く、また、食品改質剤の転写にもムラが目立った。
【産業上の利用可能性】
【００９４】
以上のように、本発明のファイブラスケーシングは、ハム、ソーセージ、チーズ等の畜肉、食品加工品に転写する加熱調理用包装シートとして用いることができる。
【符号の説明】
【００９５】
１  ファイブラスケーシング
２  紙層
２ａ  内面
２ｂ  外面
３  合成樹脂層
４  酸素バリア性樹脂層
５  第１の水蒸気バリア性樹脂層
６  第２の水蒸気バリア性樹脂層
【要約】
【課題】食品に対する良好な剥離性、食品改質剤の均一転写性、及び紙層と合成樹脂層との間の高い接着性を有するファイブラスケーシング、並びにこのようなファイブラスケーシングを形成することができるファイブラスケーシング用紙素材及びその製造方法を提供することを目的とする。
【解決手段】本発明のファイブラスケーシング用紙素材は、食品の加熱処理の際の食品包装材として用いられるファイブラスケーシング用の紙素材であって、パルプを主成分として形成され、一方の面が艶面、他方の面が非艶面であることを特徴とする。本発明のファイブラスケーシングは、最内層として配置され、紙素材から形成される紙層と、この紙層の外面に積層される合成樹脂層とを備え、上記紙素材が、当該ファイブラスケーシング用紙素材であり、上記紙素材の内面が艶面であり、外面が非艶面であることを特徴とする。
【選択図】図１【図１】
0005848476.tif 000004